(57)【特許請求の範囲】
【請求項１】
第１配向性有機物を有する配向層と入射光を電気に変換する活性層とを有する光電変換装置を生産する方法であって、
前記第１配向性有機物を用いて前記配向層を形成する配向層形成ステップと、
前記配向層を前記配向層と平行な面内における第１方向に摩擦する第１摩擦ステップと、
前記配向層と平行な面内における前記第１方向とは異なる第２方向に前記配向層を摩擦する第２摩擦ステップと、
棒状分子である第２配向性有機物を用いて前記活性層を形成する活性層形成ステップとを含む、光電変換装置を生産する方法。
【請求項２】
前記活性層は、前記第２配向性有機物の層を含めて配向性有機物の複数の層からなる、請求項１記載の光電変換装置を生産する方法。
【請求項３】
前記第１摩擦ステップ及び／又は前記第２摩擦ステップにおいて、不活性ガス雰囲気下で、ダストフリーの布を用いて前記配向層を摩擦する、請求項１又は２記載の光電変換装置を生産する方法。
【請求項４】
入射光を電気に変換する活性層を有する光電変換装置であって、
前記活性層は、前記活性層に平行な面内の第１方向及び前記第１方向とは異なる第２方向に配向している有機物を有し、
当該光電変換装置は、前記第１方向及び前記第２方向に配向している第１配向性有機物を有する配向層をさらに備え、
前記配向層は、前記活性層に隣接することを特徴とする、光電変換装置。
【請求項５】
前記配向性有機物は、前記第１方向及び前記第２方向を含めて互いに異なるｎ個の方向（ｎは２以上の自然数）に配向しており、
前記第１方向と前記第２方向がなす角のうち小さい方の角が１８０／ｎ[°]であることを特徴とする、請求項４記載の光電変換装置。
【請求項６】
入射光を電気に変換する活性層を有する光電変換装置であって、
前記活性層は、配向性有機物を含むものであり、
前記配向性有機物の吸収ピーク波長を有して前記活性層に垂直な方向から前記活性層に入射する偏光させた単色光に対する前記活性層の吸光度又は前記偏光させた単色光を入射したときの短絡電流密度、内部量子効率、外部量子効率、内部エネルギー変換効率若しくは外部エネルギー変換効率が、前記光の進行方向に対して垂直な面内で前記活性層を回転させたときの回転角度（０°以上３６０°未満）に対して第１方向及び前記第１方向とは異なる第２方向を含めて極大値を３つ以上有することを特徴とする、光電変換装置。
【請求項７】
入射光を電気に変換する活性層を有する光電変換装置であって、
前記活性層は、配向性有機物を含むものであり、
前記活性層が、第１方向にすじ状に延びたモルフォロジー及び前記第１方向とは異なる第２方向にすじ状に延びたモルフォロジーを有し、
当該光電変換装置は、前記第１方向及び前記第２方向に配向している第１配向性有機物を有する配向層をさらに備え、
前記配向層は、前記活性層に隣接することを特徴とする、光電変換装置。
【請求項８】
前記第１方向及び前記第２方向に配向している第１配向性有機物を有する配向層をさらに備え、
前記配向層は、前記活性層に隣接することを特徴とする、請求項６記載の光電変換装置。
【発明の詳細な説明】
【技術分野】
【０００１】
本発明は、光電変換装置を生産する方法、光電変換装置及び光電変換装置の生産装置に関し、特に、第１配向性有機物を有する配向層と入射光を電気に変換する活性層とを有する光電変換装置を生産する方法等に関する。なお、本願において、「配向」とは、複数の分子が特定方向に遷移双極子モーメントをそろえて配列することを指す。
【背景技術】
【０００２】
特許文献１には、簡便な方法であるラビング（摩擦）法により導電性高分子を配向させた有機薄膜を有する有機太陽電池が記載されている。
【先行技術文献】
【特許文献】
【０００３】
【特許文献１】特開２００８−０７８１２９号公報
【発明の概要】
【発明が解決しようとする課題】
【０００４】
特許文献１には、有機太陽電池に関し、ラビングすることにより配向させることの有効性は記載されている。しかしながら、有機光電変換装置の生産方法の選択肢を広げるためには、例えば、具体的な配向方法とエネルギー変換効率との関係を明らかにすることなど、より詳細な研究開発が期待されている。
【０００５】
ゆえに、本発明は、活性層が有する配向性有機物を配向させる新たな方法により有機光電変換装置を生産する方法等を提供することを目的とする。
【課題を解決するための手段】
【０００６】
本発明の第１の観点は、第１配向性有機物を有する配向層と入射光を電気に変換する活性層とを有する光電変換装置を生産する方法であって、前記第１配向性有機物を用いて前記配向層を形成する配向層形成ステップと、前記配向層を前記配向層と平行な面内における第１方向に摩擦する第１摩擦ステップと、前記配向層と平行な面内における前記第１方向とは異なる第２方向に前記配向層を摩擦する第２摩擦ステップと、第２配向性有機物を用いて前記活性層を形成する活性層形成ステップとを含む、光電変換装置を生産する方法である。
【０００７】
本発明の第２の観点は、第１の観点に記載の光電変換装置を生産する方法であって、前記配向層は、前記第１方向及び前記第２方向を含めて互いに異なるｎ個の方向（ｎは２以上の自然数）に摩擦され、前記第１方向と前記第２方向がなす角のうち小さい方の角が１８０／ｎ[°]である。
【０００８】
本発明の第３の観点は、第１又は第２の観点に記載の光電変換装置を生産する方法であって、前記第１摩擦ステップ及び／又は前記第２摩擦ステップにおいて、不活性ガス雰囲気下で、ダストフリーの布を用いて前記配向層を摩擦する。
【０００９】
本発明の第４の観点は、第１配向性有機物を有する配向層と入射光を電気に変換する活性層とを有する光電変換装置を生産する方法であって、前記第１配向性有機物を用いて前記配向層を形成する配向層形成ステップと、不活性ガス雰囲気下で前記配向層を摩擦する摩擦ステップと、第２配向性有機物を用いて前記活性層を形成する活性層形成ステップとを含む、光電変換装置を生産する方法である。
【００１０】
本発明の第５の観点は、入射光を電気に変換する活性層を有する光電変換装置であって、前記活性層は、前記活性層に平行な面内の第１方向及び前記第１方向とは異なる第２方向に配向している有機物を有することを特徴とする、光電変換装置である。
【００１１】
本発明の第６の観点は、第５の観点に記載の光電変換装置であって、前記配向性有機物は、前記第１方向及び前記第２方向を含めて互いに異なるｎ個の方向（ｎは２以上の自然数）に配向しており、前記第１方向と前記第２方向がなす角のうち小さい方の角が１８０／ｎ[°]であることを特徴とする。
【００１２】
本発明の第７の観点は、入射光を電気に変換する活性層を有する光電変換装置であって、前記活性層は、配向性有機物を含むものであり、前記配向性有機物の吸収ピーク波長を有して前記活性層に垂直な方向から前記活性層に入射する偏光させた単色光に対する前記活性層の吸光度又は前記偏光させた単色光を入射したときの短絡電流密度、内部量子効率、外部量子効率、内部エネルギー変換効率若しくは外部エネルギー変換効率が、前記光の進行方向に対して垂直な面内で前記活性層を回転させたときの回転角度（０°以上３６０°未満）に対して第１方向及び前記第１方向とは異なる第２方向を含めて極大値を３つ以上有することを特徴とする、光電変換装置である。
【００１３】
本発明の第８の観点は、入射光を電気に変換する活性層を有する光電変換装置であって、前記活性層は、配向性有機物を含むものであり、前記活性層が、第１方向にすじ状に延びたモルフォロジー及び前記第１方向とは異なる第２方向にすじ状に延びたモルフォロジーを有することを特徴とする、光電変換装置である。
【００１４】
本発明の第９の観点は、第５から第８の観点のいずれかに記載の光電変換装置であって、前記第１方向及び前記第２方向に配向している第１配向性有機物を有する配向層をさらに備え、前記配向層は、前記活性層に隣接することを特徴とする。
【００１５】
本発明の第１０の観点は、入射光を電気に変換する光電変換装置の生産装置であって、前記光電変換装置が有する配向性有機層を前記配向性有機層と平行な面内の方向に摩擦する摩擦手段と、前記配向性有機層及び／又は前記摩擦手段を相対的に回転させる回転手段とを備える、光電変換装置の生産装置である。
【００１６】
本発明の第１１の観点は、第１０の観点に記載の光電変換装置の生産装置であって、前記摩擦手段が、ダストフリーの布と、不活性ガス雰囲気下で前記配向性有機層を摩擦するための不活性ガスを付与する不活性ガス付与手段とをさらに備える。
【００１７】
なお、配向層が有する第１配向性有機物と、活性層が有する第２配向性有機物とは、同じ物質であってもよい。
【００１８】
また、光電変換装置を生産する方法は、少なくとも、第１及び第２摩擦ステップの２つの方向に摩擦するものであればよい。例えば、第１摩擦ステップの前、第１摩擦ステップと第２摩擦ステップの間、又は、第２摩擦ステップの後に、他の１つ又は複数の摩擦する処理を含むものであってもよい。
【発明の効果】
【００１９】
本発明の各観点によれば、活性層の面内の複数の方向（多軸方向）に、第２配向性有機物を配向させることが可能となる。このため、自然光のように複数の方向に電場ベクトル成分を有する光を効率よく吸収し、ひいてはエネルギー変換効率が向上する有機光電変換装置を生産可能となる。
【００２０】
ここで、配向性有機物をあえて複数の方向に配向させることには阻害要因があった。すなわち、従来、一軸方向のみに配向させた場合には、活性層面内において、一定の配向度が得られることは知られている。しかしながら、複数の方向に配向させた場合、活性層面内の配向度が減少し、キャリア移動度（正孔移動度又は電子移動度）が低下するおそれがある。しかも、複数の方向に摩擦することは、従来配向させていた一軸方向の電場ベクトル成分の光の吸光度を低下させるおそれもある。そのため、エネルギー変換効率の観点から不利となるおそれがあった。よって、従来、摩擦を行う際の方向については、好ましくは一軸方向に揃えることがよいとされていた。
【００２１】
これに対し、本発明の発明者らは、一軸方向に配向させた有機物を有する有機光電変換装置と比較して、全体としてエネルギー変換効率を低下させることなく、複数方向に配向させた有機物を有する有機光電変換装置を生産可能であるとの知見を初めて見出したものである。しかも、有機物を配向させない有機光電変換装置と比較して、エネルギー変換効率及び耐久性が向上することを見出した。
【００２２】
上記のとおり、複数方向に配向させた有機物を有する有機光電変換装置は、自然光のように複数方向に偏光した光の吸収において、一軸方向に配向させた有機物を有する有機光電変換装置よりも有利である。そのため、配向性有機物を活性層に有する有機光電変換装置のエネルギー変換効率を向上させることが可能となる。
【００２３】
また、第２配向性有機物が配向する方向を分散させることにより、例えば自然光のように複数の方向の電場ベクトル成分を有する光を効率よく吸収し、エネルギー変換効率が向上する光電変換装置を生産することが容易となる。
【００２４】
さらに、不活性ガス雰囲気下で配向層を摩擦することにより、配向層と活性層の界面を酸素や水に曝すことなく摩擦することが可能となる。このため、エネルギー変換効率が向上する光電変換装置を生産可能となる。
【００２５】
すなわち、摩擦処理に伴って発生する静電気は、秤量の際に粉末を散乱させる等、実験操作の障害となる。また、不活性ガス雰囲気下では、大気中の酸素や水の濃度が低く保たれており、除電が困難であった。そのため、従来、不活性ガス雰囲気下で摩擦処理を行うことは避けられていた。
【００２６】
これに対し、本発明の発明者等は、摩擦処理に着目し、あえて不活性ガス雰囲気下で摩擦処理を行うことにより、有機光電変換装置のエネルギー変換効率が向上するとの知見を見出したものである。
【図面の簡単な説明】
【００２７】
【図１】本実施例に係る光電変換装置１の構造を示す模式図である。
【図２】図１の光電変換装置１の生産方法の一例を示すフロー図である。
【図３】配向層を摩擦する方向を示した図であり、（ａ）一軸方向にのみ摩擦する場合と、（ｂ）複数の方向に摩擦する場合を示した図である。
【図４】光電変換装置１のモルフォロジーの一例を示す図である。
【図５】光電変換装置１の光電流密度―電圧特性の一例を示す図である。
【図６】活性層１２の（ａ）第１及び第２イオン化ポテンシャル、（ｂ）算出されたｐ/ｎ界面のエネルギー準位図を示す図である。
【図７】光電変換装置１の光電流密度の入射光の偏光角依存性の一例を示す図である。
【図８】配向層の上に製膜した活性層の吸光度の偏光角依存性の一例を示す図である。
【図９】基板の入射方向に対する傾きを変化させたときの吸光度を示す図であり、（ａ）基板に垂直に光を入射した場合、（ｂ）基板を（ａ）の場合から８０°傾けた場合について示す図である。
【図１０】図９における入射光の波長域をPTCBIの吸収波長域に対応する600-900nmとした図である。
【図１１】光電変換装置１の（ａ）吸光率、（ｂ）外部量子効率、及び、（ｃ）短絡電流密度の波長依存性の一例を示す図である。
【図１２】光電変換装置１の（ａ）活性層の分光蛍光スペクトルの一例と、（ｂ）励起子拡散長を算出するためのフィッティングカーブを示す図である。
【図１３】光電変換装置１の特性の経時変化の一例を示す図である。
【図１４】異なる摩擦条件における光電変換装置の光電流密度―電圧特性の一例を示す図である。
【発明を実施するための形態】
【００２８】
以下、図面を参照して、本願発明の実施例について述べる。なお、本願発明の実施の形態は、以下の実施例に限定されるものではない。
【実施例】
【００２９】
図１は、本実施例に係る光電変換装置１（本願請求項の「光電変換装置」の一例）の構造を示す模式図である。光電変換装置１は、基板３と、陽極５と、配向層７（本願請求項の「配向層」の一例）と、ｐ型層９と、ｎ型層１１と、バッファ層１３と、陰極１５とを備える。ｐ型層９及びｎ型層１１は、全体として活性層１２（本願請求項の「活性層」の一例）として機能する。基板３には、ガラス基板を用いた。陽極５には、ＩＴＯ層150nmを用いた。配向層７には、配向性有機物であるα―６Ｔ（α―sexithiophene）（本願請求項の「第１配向性有機物」の一例）を用い、後に述べる摩擦ステップにより配向させた。ｐ型層９には、α―６Ｔ層50nm（本願請求項の「第２配向性有機物」の一例）を用いた。ｎ型層１１には、別の配向性有機物であるＰＴＣＢＩ（ペリレン誘導体；3,4,9,10−ペリレンテトラカルボキシリックビス−ベンゾイミダゾール）層30nm（本願請求項の「第２配向性有機物」の一例）を用いた。バッファ層１３には、ＢＣＰ（Bathocuproine）層10nmを用いた。陰極１５には、Ag（銀）電極層100nmを用いた。以下、このような層状構造を、glass/ITO(150nm)/α-6T(rub)/α-6T(50nm)/PTCBI(30nm)/BCP(10nm)/Ag(100nm)のように表記する。
【００３０】
【化１】
0005991507.tif 000002
【００３１】
光電変換装置１にガラス基板３側から光が入射されると、活性層１２で光が吸収されて励起子が生成する。励起子は、ｐ型層９とｎ型層１１の界面（ｐ／ｎ界面）に拡散により移動し、ｐ／ｎ界面において正孔と電子に分離される。正孔は、ｐ型層９を通って陽極５から取り出されると共に、電子は、ｎ型層１１及びバッファ層１３を通って陰極１５から取り出されて電流（光電流）となる。バッファ層１３は、励起子が陰極１５に到達してクエンチ（脱励起）されるのを防止する。
【００３２】
図２は、図１の光電変換装置１の生産方法（本願請求項の「光電変換装置を生産する方法」の一例）の一例を示すフロー図である。ステップＳＴ００１において、ITO層5(150nm)が形成されたガラス基板３が用意される。ステップＳＴ００２（本願請求項の「配向層形成ステップ」の一例）において、配向層７としてα―６Ｔ（15nm）が真空蒸着法にて形成される。ここでの蒸着速度は、0.1nm/sとした。
【００３３】
次に、摩擦ステップについて、図２で斜視図を用いて説明する。ステップＳＴ００３（本願請求項の「第１摩擦ステップ」の一例）において、摩擦手段１７（本願請求項の「摩擦手段」の一例）を用いて、配向層７と平行な面内における第１方向１８（本願請求項の「第１方向」の一例）に配向層７を摩擦する。続いて、ステップＳＴ００４（本願請求項の「第２摩擦ステップ」の一例）において、図示しない回転手段（本願請求項の「回転手段」の一例）が光電変換装置１及び／又は摩擦手段１７を相対的に回転させて、摩擦手段１７を用いて、配向層７と平行な面内における第１方向１８とは異なる第２方向１９（本願請求項の「第２方向」の一例）に配向層７を摩擦する。このように摩擦されることにより、配向層７のα―６Ｔは、分子平面が配向層７と平行な面内に横たわるように配向する。
【００３４】
光電変換装置１は、上記の摩擦ステップを含めて一度も空気に曝すことなく生産された。また、摩擦手段１７としては、ダストフリーのナイロン布を用いた。摩擦する方向については、詳細を後に述べる。なお、ダストフリーとは、クリーンルーム内で洗浄されており、ほこり等の異物の付着量が極めて少ないことを指す。
【００３５】
続いて、ステップＳＴ００５において、配向した配向層７に続いてα―６Ｔ層（50nm）がｐ型層９として製膜される。このときの蒸着速度は、ｐ型層９の配向度を向上させるために、0.01nm/sとステップＳＴ００２よりも遅い速度とした。ステップＳＴ００６において、ｎ型層１１として、ＰＴＣＢＩ層（30nm）が製膜される。このときの蒸着速度は、0.01nm/sとした。ステップＳＴ００５及びＳＴ００６は、全体として、本願請求項の「活性層形成ステップ」の一例である。ステップＳＴ００７において、バッファ層１３として、ＢＣＰ層（10nm）が製膜される。最後に、ステップＳＴ００８において、陰極層１５として、Ａｇ層（100nm）が製膜されて、光電変換装置１が生産される。さらに、測定対象の素子を作製段階から一度も大気に暴露させないまま、乾燥剤付きでガラスキャップと紫外線硬化樹脂を用いて、生産した光電変換装置１を、封止した。
【００３６】
続いて、ステップＳＴ００３及びＳＴ００４の摩擦ステップについて詳細に説明する。図３は、配向層７を摩擦する方向を示した図であり、（ａ）従来と同じく一軸方向にのみ摩擦する場合と、（ｂ）複数の方向（多軸方向）に摩擦する場合を示した図である。図３は、配向層７を製膜した素子を配向層７側から見たものである。
【００３７】
図３（ａ）を参照して、一軸方向にのみ摩擦した場合のデバイス（以下、「一軸デバイス」と表記）について説明する。一軸デバイスにおいては、配向層７を製膜後、配向層７と平行な面内における同じ方向にのみ配向層７の全面を摩擦した。摩擦回数は、光電変換装置１の摩擦ステップと対比するために１６回とした。摩擦方法以外の生産プロセスは、図２の生産プロセスと同様に生産した。なお、ダストフリーのナイロン布で摩擦後の配向層７の表面には、摩擦した方向に対応してすじ状の痕跡が見られた。
【００３８】
図３（ｂ）を参照して、複数の方向に摩擦した光電変換装置１の摩擦方向について説明する。光電変換装置１においても、配向層７を製膜後、配向層７と平行な面内において１６回摩擦を繰り返した。ただし、一軸デバイスとは異なり、摩擦の方向は全て異なる方向とした。具体的には、図３（ｂ）に丸付き数字で示す順序とした。最初の１回目は、一軸デバイスと同じ方向に摩擦を行った。２回目は、１回目と直交する方向に摩擦を行った。３回目以降、それぞれ異なる方向に摩擦を行った。このようにして、光電変換装置１の配向層７もまんべんなく摩擦した。なお、ダストフリーのナイロン布で摩擦後の配向層７の表面には、摩擦した方向に対応してすじ状の痕跡が見られた。
【００３９】
図４を参照して、摩擦した配向層７の上に活性層９を積層した素子のモルフォロジー（表面形態）について述べる。図４は、光電変換装置１のモルフォロジーの一例を示す図であり、（ａ）摩擦なしデバイス、（ｂ）一軸デバイス、（ｃ）光電変換装置１のモルフォロジーを示す図である。それぞれの素子構成は、摩擦なしデバイス；石英ガラス/α-6T(50nm)、一軸デバイス及び光電変換装置１；石英ガラス/α-6T(rub)/α-6T(50nm)とした。測定装置は、原子間力顕微鏡（VN-8000,  株式会社キーエンス製）を用い、DFMモードで観察を行った。図中の表面粗さを示すグラフは、横軸がスケール[μm]を表し、縦軸が粗さ[nm]を表す。
【００４０】
図４（ａ）を参照して、摩擦なしデバイスにおいては、特筆すべきモルフォロジーは観察されなかった。一方、図４（ｂ）を参照して、一軸デバイスにおいては、一方向２１にすじ状に延びた跡を有するモルフォロジーが観察された。また、図４（ｃ）を参照して、光電変換装置１においては、複数の方向（少なくとも第１方向２３及び第２方向２５）にすじ状に延びた跡を有するモルフォロジーが観察された。配向層７の膜が削れたすじ状部分の下部領域で分子配向が変化しているものと考えられる。光電変換装置におけるｐ／ｎ界面に対応するα-6T(50nm)層の表面粗さは、摩擦なしデバイスと比較して増大していなかった。そのため、一軸デバイス、光電変換装置１ともに、摩擦なしデバイスと比較してエネルギー変換効率が増大した理由としては、ｐ／ｎ界面の接触表面積の増大ではなく、吸光度の増大等の他の理由に起因すると考えられる。
【００４１】
図５を参照して、生産された光電変換装置のエネルギー変換特性について述べる。図５は、光電変換装置１、一軸デバイス及び摩擦をしないデバイス（以下、「摩擦なしデバイス」と表記）の光電流密度―電圧特性の一例を示す図である。摩擦なしデバイスは、配向層７を製膜しない点以外は、図２の生産プロセスと同様に生産した。測定は、100[mW/cm2]、AM1.5の条件下で行われた。測定機器として、コンピューター制御したソースメーター（2400,  Keithley社製）及び擬似太陽光照射装置（LHX-500E3,  光研工業株式会社）を用いた。図５のグラフにおいて、横軸は電圧[V]を表し、縦軸は電流密度[mA/cm2]を表す。
【００４２】
表１に、これらのデバイスの特性を比較して示す。光電変換装置１の特性は、一軸デバイスと同程度のエネルギー変換効率その他の特性を示した。一因として、複数の方向に摩擦することにより、一軸方向の吸光度が減少した分を他の方向の吸光度増加分で補ったことが考えられる。また、光電変換装置１は、摩擦なしデバイスよりも優れたエネルギー変換効率その他の特性を示した。なお、表１には、同じ方法で生産された１２個以上のデバイスの測定値の平均値を示す。一方、後に示すＩＰＣＥスペクトル（図１１（ｂ））及び太陽光スペクトルから短絡電流密度の波長依存性を算出し（図１１（ｃ））、短絡電流密度の波長依存性の面積から全波長領域（白色光）の短絡電流密度を計算した。算出された短絡電流密度は、光電変換素子１、一軸デバイス、摩擦デバイスについて、それぞれ、2.67、2.70、1.59[mA/cm2]であった。このことから、測定された短絡電流密度Ｊｓｃは、ＩＰＣＥスペクトルから得られた短絡電流密度とよい精度で一致したことが分かる。
【００４３】
【表１】
0005991507.tif 000003
【００４４】
ここで、図６を参照して、各デバイスに対応する活性層のエネルギー準位について述べる。図６は、光電変換素子１を含む各デバイスの活性層の（ａ）第１及び第２イオン化ポテンシャル、（ｂ）算出されたｐ/ｎ界面のエネルギー準位図を示す図である。AC-2（理研計器株式会社製）を用いて、エネルギー順位の測定を行った。光電変換装置１及び一軸デバイスについては、石英ガラス/α-6T(rub)/α-6T(50nm)/PTCBI(30nm)の素子を測定対象とした。摩擦なしデバイスについては、石英ガラス/α-6T(50nm)/PTCBI(30nm)の素子を測定対象とした。図６（ａ）に示すグラフにおいて、横軸は照射光エネルギー[eV]を表し、縦軸は光電子収率の平方根を表す。図６（ｂ）中の数字は、エネルギー準位[eV]を表す。
【００４５】
図６（ａ）を参照して、光電変換素子１に対応する素子の第１イオン化ポテンシャル、第２イオン化ポテンシャルは、それぞれ5.24[eV]及び5.89[eV]であった。また、一軸デバイスに対応する素子の第１イオン化ポテンシャル、第２イオン化ポテンシャルは、それぞれ5.25[eV]、5.90[eV]であった。摩擦なしデバイスに対応する素子の第１イオン化ポテンシャル、第２イオン化ポテンシャルは、それぞれ4.96[eV]、5.81[eV]であった。この結果をふまえたエネルギー準位図は、図６（ｂ）に表されるものとなる。したがって、光電変換素子１、一軸デバイス、摩擦なしデバイスのｐ型層とｎ型層の間のＨＯＭＯ−ＬＵＭＯギャップは、それぞれ、0.84[eV]、0.84[eV]、0.64[eV]となる。これらの値は、開放端電圧Vocと関連しており、表１に示されるように図５の測定結果から得られた開放端電圧の差異として表れている。
【００４６】
続いて、各デバイスの入射光の偏光角依存性について述べる。図７は、光電変換装置１の光電流密度の入射光偏光角依存性の一例を示す図である。光電変換装置１、一軸デバイス又は摩擦なしデバイスを生産した。生産したデバイスに偏光させた光を入射して、短絡電流密度を測定した。入射光は、偏光させる前は、100[mW/cm2]（AM1.5）であり、偏光子を通した後の光強度は、33[mW/cm2]であった。測定機器として、コンピューター制御したソースメーター（2400,  Keithley）及び擬似太陽光照射装置（LHX-500E3）を用いた。測定値は、小数点第３位を四捨五入した。図７中の目盛りは、短絡電流密度Jsc[mA/cm2]を表す。図７中の矢印は、一軸デバイスにおける摩擦方向、及び、光電変換装置１における１回目の摩擦方向を示す。
【００４７】
光電変換装置１の場合、偏光角に対して３つ以上の極大値を有した。一軸デバイスの場合、偏光角に対して２つの極大値を有した。それぞれ、活性層の配向性有機物が摩擦した方向に配向したことが反映されたものと考えられる。一方、摩擦なしデバイスの場合、偏光角に対して同じ光電流密度の値が得られ、入射光の偏光角に対する極大値を有さなかった。摩擦なしデバイスの活性層内の配向性有機物がランダムに配向しているため、入射光の偏光角に対する異方性が見られなかったものと考えられる。
【００４８】
また、光電変換装置１は、全ての偏光角において摩擦なしデバイスよりも短絡電流密度の値が上回った。一因として、分子平面が膜厚方向に立つように配向していた分子が分子平面を活性層面内に平行に向けるように配向することにより、分子の遷移双極子モーメントと光の電場ベクトルの方向が一致し、効果的に光吸収する分子数が増大したことが考えられる。
【００４９】
そこで、図８を参照して、各デバイスの吸光度の偏光角依存性について述べる。図８は、配向層７の上に製膜した活性層１２の吸光度の偏光角依存性の一例を示す図であり、（ａ）デバイスへの偏光させた光の光入射方向、（ｂ）α-6Tの吸収域に対応する360nmの単色光を入射した場合の偏光角依存性、（ｃ）PTCBIの吸収域に対応する670nmの単色光を入射した場合の偏光角依存性について示す。図８（ｂ）及び（ｃ）中の目盛りは、それぞれ360nm、670nmにおける吸光度を表す。
【００５０】
図８（ｂ）の測定は、光電変換装置１及び一軸デバイスについては、石英ガラス/α-6T(rub)/α-6T(50nm)の素子を測定対象とした。摩擦なしデバイスについては、石英ガラス/α-6T(50nm)の素子を測定対象とした。また、図８（ｃ）の測定は、光電変換装置１及び一軸デバイスについては、石英ガラス/α-6T(rub)/α-6T(50nm)/PTCBI(30nm)の素子を測定対象とした。摩擦なしデバイスについては、石英ガラス/α-6T(50nm)/PTCBI(30nm)の素子を測定対象とした。それぞれ、蒸着速度は、図２の生産プロセスと同様とした。図８中の矢印は、一軸デバイスにおける摩擦方向、及び、光電変換装置１における１回目の摩擦方向を示す。測定機器として、紫外可視近赤外分光光度計（V-670,  日本分光株式会社）を用いた。
【００５１】
図８（ｂ）を参照して、光電変換装置１は、摩擦なしデバイスに比べて、吸光度の増大が全方向に見られる。また、光電変換装置１は、一軸デバイスと比べて、複数方向へ吸光度が増大したことが伺われる。このことから、光電変換装置１の活性層１２において、分子が活性層１２の面に平行な平面内に配向したことが分かる。
【００５２】
さらに、図８（ｃ）を参照しても、同様の結果が得られた。すなわち、ｐ型層９を挟んで配向層７から離れて積層されたｎ型層１１においても、配向層７の配向の影響が及んでいることが分かる。
【００５３】
次に、図９及び図１０を参照して、膜厚方向の配向について述べる。図９は、基板の入射方向に対する傾きを変化させたときの吸光度を示す図であり、（ａ）基板に垂直に光を入射した場合、（ｂ）基板を（ａ）の場合から８０°傾けた場合について示す図である。光電変換装置１及び一軸デバイスについては、石英ガラス/α-6T(rub)/α-6T(50nm)の素子を測定対象とした。摩擦なしデバイスについては、石英ガラス/α-6T(50nm)の素子を測定対象とした。測定機器として、紫外可視近赤外分光光度計（V-670,  日本分光株式会社）を用いた。入射光の波長域は、α-6Tの吸収波長域に対応する300-600nmとした。図１０は、図９における入射光の波長域をPTCBIの吸収波長域に対応する600-900nmとした図である。ただし、光電変換装置１及び一軸デバイスについては、石英ガラス/α-6T(rub)/α-6T(50nm)/PTCBI(30nm)の素子を測定対象とした。摩擦なしデバイスについては、石英ガラス/α-6T(50nm)/PTCBI(30nm)の素子を測定対象とした。図９及び図１０内のグラフにおいて、横軸は入射光の波長[nm]を表し、縦軸は吸光度を表す。
【００５４】
図９及び図１０ともに、垂直方向からの入射光に対する吸光度は、光電変換装置１及び一軸デバイスに対応する素子の方が、摩擦なしデバイスに対応する素子を上回った（図９（ａ）及び図１０（ａ））。一方、８０°傾けた場合は、その逆の結果となった（図９（ｂ）及び図１０（ｂ））。光は、進行方向に対して垂直な電場ベクトルを有している。そのため、８０°傾けた場合は、ほぼ素子の膜厚方向に配向している分子の吸光度を測定することになる。図９及び図１０からは、光電変換素子１及び一軸デバイスともに、膜厚方向に配向した分子の吸光度が低下し、活性層に平行な方向に配向した分子の吸光度が増大したことが読み取れる。すなわち、分子平面が膜厚方向に立った向きに配向した分子が減少し、その分、分子平面が活性層平面に平行に配向した分子が増加していることが分かる。
【００５５】
図１１は、光電変換装置１の（ａ）吸光率、（ｂ）外部量子効率（ＩＰＣＥ；Incident  Photon-to-current  Conversion  Efficiency）、及び、（ｃ）短絡電流密度の波長依存性の一例を示す図である。図１１の各図において、横軸は入射光の波長[nm]を表し、縦軸は（ａ）吸光率（１−透過率）、（ｂ）ＩＰＣＥ、（ｃ）短絡電流密度Jsc[mA/cm2  nm]を表す。
【００５６】
いずれも光電変換装置１の特性は、摩擦なしデバイスよりも特性が向上した。具体的には、吸光率は、400nmにおいて1.83倍、700nmにおいて1.45倍となった。IPCEは、400nmにおいて2.11倍、700nmにおいて1.55倍となった。また、一軸方向にのみ摩擦したデバイスと同程度の値を示した。エネルギー変換効率の向上に寄与した吸光度増大以外の要因として、励起子の拡散及び解離、並びに、電荷の輸送及び取り出しの効率が分子配向により増加したことが考えられる。
【００５７】
そこで、図１２を参照して、励起子拡散長について述べる。図１２は、光電変換装置１の（ａ）活性層の分光蛍光スペクトルの一例と、（ｂ）励起子拡散長を算出するためのフィッティングカーブを示す図である。分光蛍光光度計として、JASCO  FP-6500（日本分光株式会社製）を用いた。励起光の波長は、420nmとした。図１２（ａ）において、横軸は入射光の波長[nm]を表し、縦軸は蛍光強度を表す。また、図１２（ｂ）において、横軸はα-6T層の膜厚[nm]を表し、縦軸は、ＰＬ１／ＰＬ２の値を表す。ここで、分光蛍光分析は、光電変換装置１及び一軸デバイスについては、石英ガラス/α-6T(rub)/α-6T(20〜50nm)の素子、及び、α-6T層で生成した励起子をクエンチする層としてPTCBIをさらに積層した、石英ガラス/α-6T(rub)/α-6T(20〜50nm)/PTCBI(5nm)の素子を測定対象とした。摩擦なしデバイスについては、石英ガラス/α-6T(20〜50nm)の素子、及び、石英ガラス/α-6T(20〜50nm)/PTCBI(5nm)の素子を測定対象とした。また、α-6T層の膜厚を、20nm,  30nm,  40nm,  50nmとした素子を作製した。図１２（ａ）において蛍光ピークが見られた約590nmの蛍光強度の値を用いて、式（１）により励起子拡散長Ｌを算出した（参考文献１参照）。
【００５８】
【数１】
0005991507.tif 000004
【００５９】
ここで、ＰＬ１；クエンチ層ありの素子におけるα-6Tの蛍光ピーク強度、ＰＬ２；クエンチ層なしの素子におけるα-6Tの蛍光ピーク強度、Ｌ；励起子拡散長[nm]、d;α-6Tの膜厚[nm]を表す。
【００６０】
算出した結果を表２に示す。光電変換装置１における励起子拡散長は、摩擦なしデバイスだけでなく一軸デバイスの励起子拡散長を上回った。励起子拡散長が長いことは、膜厚を増大させてｐ/ｎ界面から離れた部分で生成する励起子が増加したとしても、励起子がｐ/ｎ界面に到達する確率が増大することを意味する。このため、膜厚等の製造条件の最適化等により、光電変換装置１のエネルギー変換効率がさらに向上する可能性が期待される。
【００６１】
【表２】
0005991507.tif 000005
【００６２】
続いて、図１３を参照して、光電変換装置１の耐久性について述べる。図１３は、光電変換装置１の特性の経時変化の一例を示す図であり、（ａ）開放端電圧、（ｂ）短絡電流密度、（ｃ）ＦＦ、（ｄ）エネルギー変換効率の経時変化を示す図である。図１３の各グラフにおいて、横軸は経過時間[時間]を表し、縦軸は（ａ）規格化された開放端電圧、（ｂ）短絡電流密度、（ｃ）ＦＦ、（ｄ）エネルギー変換効率を表す。
【００６３】
光電変換装置１の特性は、開放端電圧以外の特性は、摩擦なしデバイスよりも劣化速度が緩やかであった。特に、ＦＦは、摩擦しないデバイスにおいて時間と共に顕著に低下したのに対し、光電変換装置１の場合は劣化が緩やかであった。結果として、光電変換装置１のエネルギー変換効率の劣化は、摩擦なしデバイスよりも緩やかであった。一軸デバイスと比較すると、経時変化の点ではほとんど差異は見られなかった。
【００６４】
続いて、図１４を参照して、摩擦ステップにおける摩擦条件について述べる。光電変換装置１は、摩擦ステップを窒素雰囲気下で行い、摩擦ステップも含めて空気に曝されることなく窒素で満たされたグローブボックス内で生産された。また、摩擦ステップにおいて、ダストフリーのナイロン布を用いた。これに対し、比較のために、摩擦を空気中で行い、摩擦手段１７として通常のナイロン布（本願請求項における「摩擦手段」の一例）を用いた光電変換装置３１を作製した。それ以外の生産プロセスは、実施例１と同様とした。
【００６５】
図１４は、それぞれの光電変換装置の光電流密度―電圧特性の一例を示す図である。測定から得られた特性値を表３に示す。光電変換装置１の特性の方が光電変換装置３１よりも優れた値を示した。この結果から、摩擦ステップを不活性ガス雰囲気下で行い、摩擦手段１７としてダストフリーのナイロン布を用いることで光電変換装置の特性が向上することが分かる。
【００６６】
【表３】
0005991507.tif 000006
【００６７】
なお、配向層の摩擦ステップにおける摩擦の力、速度、回数、方向、順序、摩擦手段等の詳細は、適宜変更してもよい。特に、摩擦手段として、ナイロン布の代わりに、他の材質の布等を用いてもよい。また、摩擦手段として布を用いる場合には、糸を織った布を用いてもよく、不織布を用いてもよい。
【００６８】
さらに、配向層と活性層とは、同じ材料を用いて形成してもよいし、異なる材料を用いて形成してもよい。また、それぞれ２種以上の材料を含む層であってもよい。さらに、活性層は、例えば、バルクヘテロ接合構造のように、ｐ型層とｎ型層とを兼ねる１層であってもよい。
【００６９】
さらに、配向層及びｐ型層に用いる材料は、α―６Ｔ以外の材料であってもよい。例えば、ペンタセン，ルブレン等の芳香族炭化水素、６Ｐ，８Ｔ等のオリゴマー、Ｐ３ＨＴ、ＭＥＨ−ＰＰＶ、ＭＤＭＯ−ＰＰＶ、ＰＦＯ、ＰＦＯ−ＤＭＰ等のポリマー、ＣｕＰｃ，ＺｎＰｃ、ＣｏＰｃ、ＴｉＯＰＣ、ＰｂＰｃ、ＮｉＰｃ、ＳｂＰｃ等のフタロシアニン誘導体、Ｈ２ＴＰＰ等のポルフィリン誘導体、α−ＮＰＤ、ＴＰＤ等のトリフェニルアミン誘導体等であってもよいし、これらの２種以上の混合物であってもよい。
【００７０】
さらに、ｎ型層に用いる材料は、PTCBI以外の材料であってもよい。例えば、ＰＤＣＤＡ、ＰｅｎＰＴＣ、ＡＤＩＤＩ、ＰＴＣＤＡ、ＰＴＣＤＩ、ＮＴＤＡ、ＭｅＰＴＣ、ＨｅｐＰＴＣ等のペリレン誘導体、Ｃｎ（ｎ＝６０，７０，７６，８４等）、ＰＣＢＭ（Ｃｎ）（ｎ＝６０，７０，７６，８４等）等のフラーレン誘導体、Ｆ１６ＣｕＰｃ等のフッ素置換化合物等であってもよいし、これらの２種以上の混合物であってもよい。
【００７１】
さらに、配向層７に隣接する活性層に用いる材料が配向性有機物であれば、それ以外の活性層に用いる材料は、配向性有機物でなくともよい。本実施例の例では、配向層７に隣接するｐ型層９のみが配向性有機物であれば、ｎ型層１１が配向性有機物以外の材料で製膜されてもよい。このような構造であっても、少なくともｐ型層における配向の効果が得られるためである。
【００７２】
さらに、光電変換装置１は、電極層と活性層、又は、電極層と配向層との間に、キャリアの取り出しを容易とするキャリア取出層を備えてもよい。
【００７３】
さらに、光電変換装置１は、バッファ層としてＢＣＰ以外の材料を用いてもよい。例えば、ＰＢＤ、ＯＸＤ−７、Ｂｐｙ−ＯＸＤ、ＢＰ−ＯＸＤ−Ｂｐｙ、Ｂｐｙ−ＦＯＸＤ等のオキサジアゾール誘導体、ＴＡＺ、ＮＴＡＺ等のトリアゾール誘導体、Ｂｐｈｅｎ、ＮＢｐｈｅｎ、ＨＮＢｐｈｅｎ等のフェナントロリン誘導体、Ｌｉｑ、ＢＡｌｑ等の金属錯体、ＰＯＰｙ２等のリン酸誘導体、ｍＣＰ、ＴｃＴａ、ＣＢＰ，ＣＤＢＰ等のカルバゾール誘導体、ＭＰＴ、ＤＰＴ、ＴＰＴ等のトリアジン誘導体、ＢＰｙＢ、ＴｐｙＢ、Ｂ４ＰｙＭＰＭ等のピリジン誘導体等であってもよいし、これらの２種以上の混合物であってもよい。また、バッファ層を備えなくともよい。
【００７４】
さらに、ガラス基板以外の基板を用いてもよい。例えば、石英、サファイヤ、金属等の基板を用いてもよいし、PENなどのポリマー基板を用いてもよい。また、ＩＴＯ電極、Ａｇ電極の代わりにＰｔ、Ａｕ、Ａｌ、Ｉｎ、Ｍｇ、Ｃａ、Ｃｓ、Ｌｉ、Ｂａ、Ｎａ、ＩＺＯ、ＡＺＯ、カーボンナノチューブ等の材質の電極を用いてもよい。さらに、電極は、多層膜でもよいし、合金であってもよい。
【００７５】
さらに、製膜速度は、適宜変更してもよい。また、活性層形成ステップにおいて、基板温度を上げる加熱ステップを行うこととしてもよい。例えば、加熱手段が基板温度を上げることにより、活性層の配向度が向上することが期待される点で好ましい。
【００７６】
さらに、配向層及び活性層は、真空蒸着法以外の方法で製膜してもよい。例えば、他の乾式プロセスとして、化学気相成長法、レーザーアブレーション法等が挙げられる。また、湿式プロセスとして、スピンコーティング法、インクジェット法等が挙げられる。湿式プロセスを採用することにより、ポリマー材料の採用が容易となる、
【００７７】
[参考文献]
１．  Peter  Peumans,  Aharon  Yakimov,  and  Stephen  R.  Forrest  “Small  molecular  weight  organic  thin-film  photodetectors  and  solar  cells”  J.Appl.Phys.,  93,  3693(2003).
【符号の説明】
【００７８】
１・・・光電変換装置、７・・・配向層、９・・・ｐ型層、１１・・・ｎ型層、１２・・・活性層、１７・・・摩擦手段、１８・・・第１方向、１９・・・第２方向
【図１】
0005991507.tif 000007
【図２】
0005991507.tif 000008
【図３】
0005991507.tif 000009
【図４】
0005991507.tif 000010
【図５】
0005991507.tif 000011
【図６】
0005991507.tif 000012
【図７】
0005991507.tif 000013
【図８】
0005991507.tif 000014
【図９】
0005991507.tif 000015
【図１０】
0005991507.tif 000016
【図１１】
0005991507.tif 000017
【図１２】
0005991507.tif 000018
【図１３】
0005991507.tif 000019
【図１４】
0005991507.tif 000020